(57)【要約】【課題】本願発明の課題は、顔料の濡れ性、分散性が良好で、かつ、流動性、機上安定性、転移性、乾燥性、及び光沢にも優れたオフセット印刷インキ組成物、及び、前記オフセット印刷インキを用いた印刷物の提供することである。【解決手段】顔料と、軟化点１２５℃〜１８５℃のギルソナイト樹脂と、アルキッド樹脂と、アルコール（Ａ）と、ヨウ素価が８０〜１５０である植物油（Ｂ）とを含有する、オフセット印刷インキ組成物である。【選択図】なし【特許請求の範囲】
【請求項１】
顔料と、軟化点１２５℃〜１８５℃のギルソナイト樹脂と、アルキッド樹脂と、アルコール（Ａ）と、ヨウ素価が８０〜１５０である植物油（Ｂ）とを含有する、オフセット印刷インキ組成物。
【請求項２】
前記顔料が、カーボンブラックである、請求項１記載のオフセット印刷インキ組成物。
【請求項３】
前記アルコール（Ａ）が、炭素数８〜１８である１価アルコール（ａ）を含む、請求項１または２に記載のオフセット印刷インキ組成物。
【請求項４】
前記植物油（Ｂ）が、ヨウ素価が１００〜１５０である植物油（ｂ）を含み、
前記植物油（ｂ）の配合量が、オフセット印刷インキ組成物全量中７〜３０質量％である、請求項１〜３いずれかに記載のオフセット印刷インキ組成物。
【請求項５】
更に、ナフテン分及び／またはパラフィン分を構成成分として含有する石油系溶剤（Ｃ）を含む、請求項１〜４いずれかに記載のオフセット印刷インキ組成物。
【請求項６】
前記石油系溶剤（Ｃ）の、１気圧下における初留点が２４０〜２９０℃である、請求項５に記載のオフセット印刷インキ組成物。
【請求項７】
請求項１〜６いずれかに記載のオフセット印刷インキ組成物が、基材に印刷された印刷物。
【発明の詳細な説明】
【技術分野】
【０００１】
本発明は、ヒートセット型のオフセット印刷に好適に使用できる、オフセット印刷インキ組成物（以下、単に「インキ」ともいう）、及び、前記オフセット印刷インキを用いた印刷物に関する。
【背景技術】
【０００２】
一般的にオフセット印刷で使用される墨インキは、顔料としてカーボンブラックが用いられており、また印刷濃度を確保するため、その配合率は１０〜３０％と高い。一方でカーボンブラックは、ストラクチャーと呼ばれる特有の高次構造を有しているため、再凝集の発生による分散安定性の劣化が生じやすい。オフセット印刷インキ中で、カーボンブラックが均一かつ安定に分散されていないと、印刷に必要な流動性を保持できず、転移不良によるローラー上へのインキ余り、パイリング、着肉の劣化、光沢低下等のトラブル発生に繋がる。
【０００３】
従来、カーボンブラックを始めとした顔料の濡れ性や分散性を向上させ、上記トラブルを抑制する方策として、分散機の性能向上や、易分散顔料の採用（特許文献１参照）の他、天然アスファルタムから抽出されたギルソナイト樹脂との併用が行われてきた（特許文献２参照）。しかしながら、ギルソナイト樹脂は軟化点が高いものが多く、また、未精製であるものも多い。そのため、オフセット印刷インキを構成する材料中に溶解させにくく、ワニス化が困難である、あるいは、分散性や印刷物の光沢が悪化しやすい、といった点が問題となることが多い。
【０００４】
上記問題を解決すべく、植物油や脂肪酸エステルを用いて、ギルソナイト樹脂を溶解させやすくするといった所作がとられる事がある（特許文献３参照）。しかしながら、加熱オーブン（ドライヤー）を用いてインキ中の溶剤成分を乾燥させ、固体皮膜を形成させる乾燥形式をとる、ヒートセット型のオフセット印刷の場合、上記のような材料の配合比率が大きくなると、インキの乾燥性が著しく低下してしまい、乾燥不良が発生してしまううえ、インキの転移性も悪化してしまう恐れがある。
【先行技術文献】
【特許文献】
【０００５】
【特許文献１】特開２０１２−４１４３４号公報
【特許文献２】特開平１０−２７９８７２号公報
【特許文献３】特開２０１１−９４０５２号公報
【発明の概要】
【発明が解決しようとする課題】
【０００６】
本発明は上記課題を解決するためになされたものであって、その目的は、顔料の濡れ性、分散性が良好で、かつ、流動性、機上安定性、転移性、乾燥性、及び光沢にも優れたオフセット印刷インキ組成物、及び、前記オフセット印刷インキを用いた印刷物を提供することにある。
【課題を解決するための手段】
【０００７】
本発明者らが鋭意研究を重ねた結果、特定の軟化点を有するギルソナイト樹脂、アルキッド樹脂、アルコール、特定のヨウ素価を有する植物油を含有するインキによって、上記課題が解決できることを見出し、本発明の完成に至った。
【０００８】
すなわち本発明は、顔料と、軟化点１２５℃〜１８５℃のギルソナイト樹脂と、アルキッド樹脂と、アルコール（Ａ）と、ヨウ素価が８０〜１５０である植物油（Ｂ）とを含有する、オフセット印刷インキ組成物に関する。
【０００９】
また本発明は、前記顔料が、カーボンブラックである、上記オフセット印刷インキ組成物に関する。
【００１０】
また本発明は、前記アルコール（Ａ）が、炭素数８〜１８である１価アルコール（ａ）を含む、上記オフセット印刷インキ組成物に関する。
【００１１】
また本発明は、前記植物油（Ｂ）が、ヨウ素価が１００〜１５０である植物油（ｂ）を含み、
前記植物油（ｂ）の配合量が、オフセット印刷インキ組成物全量中７〜３０質量％である、上記オフセット印刷インキ組成物に関する。
【００１２】
また本発明は、更に、ナフテン分及び／またはパラフィン分を構成成分として含有する石油系溶剤（Ｃ）を含む、上記オフセット印刷インキ組成物に関する。
【００１３】
また本発明は、前記石油系溶剤（Ｃ）の、１気圧下における初留点が２４０〜２９０℃である、上記オフセット印刷インキ組成物に関する。
【００１４】
また本発明は、上記オフセット印刷インキ組成物が、基材に印刷された印刷物に関する。
【発明の効果】
【００１５】
本発明により、顔料の濡れ性、分散性が良好で、かつ、流動性、機上安定性、転移性、乾燥性及び光沢にも優れたオフセット印刷インキ組成物、及び、前記オフセット印刷インキを用いた印刷物を提供することが可能となった。
【発明を実施するための形態】
【００１６】
以下に、好適な実施形態を挙げて、本発明について詳細に説明する。なお、本発明は以下の実施形態に限定されるものではなく、本発明の要旨を変更しない範囲において実施される変形例も含まれる。
【００１７】
上記の通り、ギルソナイト樹脂は顔料との濡れ性を向上させ、分散性や流動性を高めるために使用される。しかしながら、一般的に製造されている、軟化点が１２５℃〜１８５℃であるギルソナイト樹脂は、インキに対する溶解性が小さく、結果として、上記効果の発現が不十分となりやすい。また、ギルソナイト樹脂を含むインキは、印刷物の光沢が劣りやすいという問題点も存在する。光沢を改善する方法として、従来よりアルキッド樹脂が併用されていたが、その場合、樹脂成分が増加することになるため、ギルソナイト樹脂の溶解性の更なる悪化を招く恐れがあった。
【００１８】
本発明者らが鋭意検討した結果、後述するアルコール（Ａ）を併用すると、少量の添加であってもギルソナイト樹脂やアルキッド樹脂の溶解性向上に有効であることが判明した。少量で有効であるため、インキの転移性、乾燥性や光沢に悪影響を及ぼすことなく、分散性や流動性を良好なものにできる。また詳細は不明であるが、アルコール（Ａ）に加え、更にヨウ素価が８０〜１５０である植物油（Ｂ）を併用することで、上記特性を維持したまま、経時でのインキ締りや乾燥を抑制し、インキの機上安定性を向上させる事ができることが判明した。
【００１９】
すなわち、顔料の濡れ性、分散性が良好で、かつ、流動性、機上安定性、転移性、乾燥性及び光沢にも優れるインキを同時に得るためには、本発明の構成を有するインキは必須不可欠である。
【００２０】
続いて、本発明のインキを構成する各成分について、以下に説明する。
【００２１】
＜顔料＞
本発明のオフセット印刷インキ組成物は、顔料を含む。顔料としては、従来公知の有機顔料、及び／または無機顔料を任意に使用することができる。なお、一般にギルソナイト樹脂は黒色に着色しているため、前記顔料が、黒色、褐色、藍色、紫色、青色等の濃色顔料であることが好ましい。中でも、濡れ性や分散性を向上できる観点から、前記顔料が黒色顔料であることが好ましく、前記黒色顔料がカーボンブラックであることが特に好ましい。
【００２２】
なお本発明では、表面に酸性処理を施した酸性カーボンブラック、及び、処理を施していない中性カーボンブラックのどちらであっても好適に用いることができる。また、酸性カーボンブラックと中性カーボンブラックとを併用してもよい。なお本発明における酸性カーボンブラックは、カーボンブラックのｐＨが５以下であるものを指す。ここで前記カーボンブラックのｐＨとは、カーボンブラック３ｇと蒸留水２０ｇとを混合したのち５分間煮沸し、室温まで冷却した混合物について、ガラス電極法等の公知の方法によって測定したｐＨである。
【００２３】
本発明のオフセット印刷インキ組成物で用いる顔料の添加量は、インキ全量に対して１０〜３０質量％であることが好ましく、１５〜２５質量％であることがより好ましい。
【００２４】
＜ギルソナイト樹脂＞
ギルソナイト樹脂とは、石油が岩石に浸み込んで長い年月を経てアスファルタム（アスファルト）に変質したものであり、原油でも石炭でもない特殊な炭化水素樹脂とされているものである。本発明では、上記の天然アスファルタムから抽出された、脂肪族炭化水素を主成分として含むものを使用することが好ましい。また、芳香族炭化水素、灰分、軽質留分を実質的に含まないことが好ましい。なお本発明において「主成分として含む」とは、当該成分を全量中５０質量％以上含むことを意味するものである。また「実質的に含まない」とは、意図的に当該成分を添加しないことを意味するものであり、具体的には当該成分の含有量が１質量％以下であることを表す。
【００２５】
本発明では、ギルソナイト樹脂は顔料との濡れ性を向上させ、分散効果を高めるために使用される。また、本発明に用いられるギルソナイト樹脂の軟化点は、１２５〜１８５℃であり、好ましくは１４５〜１７５℃である。軟化点が上記範囲内であると、アルコール（Ａ）と組み合わせた際、インキ製造時に好適に溶解させることができ、インキ中に均一に存在させることが可能となるため、ギルソナイト樹脂による、顔料との濡れ性、分散性、流動性の向上効果が好適に発現する。
【００２６】
本発明において好適に使用されるギルソナイト樹脂として、アメリカンギルソナイト社製のＥＲ１２５レジン（軟化点１２５℃）、ギルソナイトセレクト３２５（軟化点１４５℃）、ギルソナイトセレクト３４７（軟化点１６５℃）などが挙げられる。
【００２７】
またギルソナイト樹脂の添加量は、インキの全質量に対して０．１〜５質量％であることが好ましく、０．５〜３質量％であることが更に好ましい。上記範囲内であれば、顔料の分散効果が好適に向上する。
【００２８】
なお、一般的にギルソナイト樹脂は、バインダー樹脂としては機能しないため、本発明におけるギルソナイト樹脂は、以下に説明するバインダー樹脂には含めないものとする。
【００２９】
＜アルコール（Ａ）＞
本発明のインキは、上記の通りアルコール（Ａ）を含む。なお、前記アルコール（Ａ）は単独で用いてもよいし、２種類以上を併用してもよい。
【００３０】
本発明では、アルコール（Ａ）として、１価アルコール、２価アルコール、３価以上の多価アルコールを任意に用いる事ができる。中でも、特に乳化時の流動性が向上するとともに、インキ余りの抑制にも有効である点から、好ましくは１価のアルコールである。
【００３１】
また、前記アルコール（Ａ）として、脂肪族アルコール、脂環式アルコール、芳香族アルコールのいずれを使用してもよいが、脂肪族アルコールを選択することが好ましい。更に脂肪族アルコールの炭素数は、８〜１８であることが好ましく、１０〜１３であることがより好ましい。
【００３２】
一方、脂肪族アルコールは、ノルマル体（直鎖状）、及びイソ体・ネオ体（分岐状）のいずれも使用する事ができるが、立体障害の観点から見ると、ノルマル体やネオ体と比べて、イソ体は炭素鎖の長さや分岐の数が好適であり、良好な乳化状態を保ちやすく、結果として流動性や転移性が向上する。そのため本発明では、脂肪族アルコールとして、イソ体を用いることが好ましい。
【００３３】
アルコール（Ａ）の添加量は、インキの全質量に対して０．１〜３質量％以下であることが好ましく、より好ましくは０．１〜２質量％、更に好ましくは０．３〜１質量％である。添加量が０．１％以上であれば、ギルソナイト樹脂を溶解させる効果が十分なものとなり、インキとしての保存安定性が向上する。また、添加量が３％以下であれば、溶解性が極端に変化することなく、インキの粘度が好適なものとなるだけでなく、優れた乳化バランスを有すインキとなるため、印刷トラブルを抑制できる。
【００３４】
＜アルキッド樹脂＞
本発明に用いられるアルキッド樹脂とは、植物油、脂肪酸、多価カルボン酸等の多塩基酸と、多価アルコールとを縮重合する事によって得られる樹脂である。
【００３５】
分散時や印刷時の乳化汚れを考慮すると、本発明では、酸価７〜２０ｍｇＫＯＨ／ｇの範囲にあるアルキッド樹脂が好ましく使用でき、１０〜１６ｍｇＫＯＨ／ｇのアルキッド樹脂が更に好ましく使用できる。なお本発明における樹脂の酸価は、ＪＩＳ  Ｋ  ００７０記載の方法によって測定できる。
【００３６】
また、アルキッド樹脂の添加量は、インキ全質量に対して０．５〜６質量％が好ましく、更に好ましくは１〜３．５質量％である。上記範囲内にすることで、乾燥性を好適なものにでき、更に過乳化による汚れ等のトラブルも抑制できる。
【００３７】
＜植物油（Ｂ）＞
本発明における「植物油」とは、飽和脂肪酸及び／または不飽和脂肪酸とグリセリンとのトリグリセリド、前記トリグリセリドと飽和アルコール及び／または不飽和アルコールとのエステル交換反応により得られるモノグリセリドやジグリセリド、飽和脂肪酸及び／または不飽和脂肪酸と１価アルコールとをエステル反応させた脂肪酸モノエステル・エーテル類を指す。
【００３８】
本発明において使用される植物油は、ヨウ素価が８０〜１５０ｇＩ2／１００ｇである植物油（Ｂ）を含む。また、前記植物油（Ｂ）が、ヨウ素価が１００〜１５０ｇＩ2／１００ｇである植物油（ｂ）を含むことがより好ましく、前記植物油（ｂ）のヨウ素価が１１０〜１４０ｇＩ2／１００ｇであることが特に好ましい。ヨウ素価が上記範囲内であれば、印刷時の乾燥性劣化、酸化重合に起因する容器内でのインキの増粘や流動性の劣化を抑制することができる。本発明における樹脂のヨウ素価は、ＪＩＳ  Ｋ  ００７０記載の方法によって測定できる。なお本発明では、植物油（Ｂ）が、植物油（ｂ）のみを含んでいてもよいし、植物油（ｂ）以外の植物油、すなわちヨウ素価が８０ｇＩ2／１００ｇより小さい植物油や、ヨウ素価が１５０ｇＩ2／１００ｇより大きい植物油を含んでいてもよい。
【００３９】
植物油（Ｂ）の全添加量は、インキの全質量に対して５〜３０質量％であることが好ましく、７〜２５質量％であることがより好ましい。また、植物油（Ｂ）のうち、ヨウ素価が１００〜１５０ｇＩ2／１００ｇである植物油（ｂ）の添加量は、インキの全質量に対して７〜３０質量％であることが好ましく、７〜２０質量％であることがより好ましく、７〜１５質量％であることが特に好ましい。
【００４０】
本発明では、例えば、大豆油、菜種油、ひまし油、米油、キリ油、ヤシ油、オリーブ油、アサ実油、アマニ油、オイチシカ油、カカオ油、カポック油、キョウニン油、ククイ油、ケシ油、ゴマ油、大風子油、ツバキ油、トウモロコシ油、パーム油、ヒマワリ油、ブドウ種子油、ヘントウ油、松種子油、綿実油、落花生油、ヤトロファ油等の植物由来のものや、それらの再生処理品、並びに、上記の植物油を用いた熱重合油や酸素吹き込み重合油等のうち、ヨウ素価が８０〜１５０ｇＩ2／１００ｇであるものを、植物油（Ｂ）として使用できる。
【００４１】
具体的に、植物油（Ｂ）として好適に使用できるものとして、大豆油、菜種油、ひまし油、米油、オリーブ油、カポック油、キョウニン油、ケシ油、ゴマ油、大風子油、ツバキ油、トウモロコシ油、ヒマワリ油、ブドウ種子油、ヘントウ油、綿実油、ヤトロファ油から選択される１種以上が挙げられる。
【００４２】
＜石油系溶剤＞
本発明のインキは、ナフテン分及び／またはパラフィン分を構成成分として含有する石油系溶剤（Ｃ）を含むことが好ましい。前記石油系溶剤（Ｃ）の中でも、一般的にアロマフリー溶剤と称される、芳香族炭化水素の含有量が１質量％未満であるものが更に好適である。
【００４３】
石油系溶剤（Ｃ）の初留点は２４０℃以上かつ２９０℃以下が好ましい。更に好ましくは初留点が２４０℃以上かつ２８０℃以下である。また前記とは別に、初留点が２４０℃以上かつ２９０℃以下であり、かつ、終点が３０５℃以下である石油系溶剤も好適である。２４０℃以上である初留点を有することで、印刷機のローラー上における溶剤の過剰な蒸発を防止でき、タックを好適なものにできる。また２９０℃以下であれば、特にヒートセット印刷における熱風乾燥工程でも十分乾燥し、乾燥不良を誘発することがない。本発明において、好適に利用できる石油系溶剤（Ｃ）として、ＪＸＴＧエネルギー（株）社製のＡＦソルベント４号、５号、７号等がある。
【００４４】
＜その他の材料＞
本発明のインキはバインダー樹脂を含んでもよい。前記バインダー樹脂として、ロジン変性フェノール樹脂、ロジン変性マレイン酸樹脂、ポリエステル樹脂及び石油樹脂等が挙げられ、任意に、単独または２種以上を組み合わせて使用できる。好ましくは、本発明のインキはロジン変性フェノール樹脂を含む。
【００４５】
更に、本発明のオフセット印刷インキ組成物には、必要に応じて、動植物油や合成油といったその他の溶剤や、ゲル化剤、顔料分散剤、乾燥抑制剤、酸化防止剤、耐摩擦向上剤、裏移り防止剤などの添加剤を適宜使用する事ができる。
【００４６】
＜インキの製造方法＞
本発明のオフセット印刷インキ組成物は、従来公知の方法で製造する事ができる。一例として、ギルソナイト樹脂、アルコール（Ａ）、植物油（Ｂ）、及び、必要に応じて石油樹脂、石油系溶剤、ゲル化剤を加えて、１９０℃１時間のクッキング条件で処理を行い、ギルソナイト樹脂ワニスを製造する。また、バインダー樹脂についても上記と同様の手法によって、バインダー樹脂ワニスを製造してもよい。次いで、前記のギルソナイト樹脂ワニスに、顔料、植物油（Ｂ）、アルキッド樹脂、及び、必要に応じてバインダー樹脂ワニスや石油系溶剤を加え、ビーズミルや３本ロール等で分散する事により、印刷インキ用ベースを得る。そして、植物油（Ｂ）や、必要に応じて、石油系溶剤やその他の添加剤を加え、所定粘度に調整し、印刷インキ組成物を得る事ができる。
【００４７】
＜インキの種類、乾燥方式＞
本発明のインキは、オフセット輪転印刷機用途で使用することが好適であるが、これに限定されるものではない。また、ヒートセット型、酸化重合型、浸透乾燥型のいずれの乾燥方式に対しても、好適に利用することができる。中でも本発明のインキは、特にヒートセット型の乾燥方式を有するオフセット印刷において、好適に使用できる。
【００４８】
＜基材＞
本発明のインキで印刷できる基材として、コート紙やアート紙に代表される塗工紙や、上質紙及び低級紙に代表される非塗工紙等のような一般的な印刷用紙が好適である。また上記でも説明したように、本発明のインキは流動性、転移性、乾燥性及び光沢に優れている事から、一般印刷用紙と特性の異なる、古紙や輸入紙に対して印刷する事も好適である。
【実施例】
【００４９】
以下に、実施例により本発明を更に詳細に説明する。ただし、以下の実施例は本発明の権利範囲を何ら制限するものではない。また、特に断らない限り、「部」は、「質量部」を表し、「％」は「質量％」を表す。
【００５０】
＜フェノール樹脂の製造例＞
攪拌機と、還流冷却器と、温度計とを備えた反応容器にキシレン７４０部を加えたのち、ターシャリーブチルフェノール８５０部と、パラホルムアルデヒド（９２質量％）２６０部と、水酸化ナトリウム触媒０．１部とを加え、反応容器内の混合物を９０℃まで加熱した。同温下で４時間反応させたのち、水分を除去することで、フェノール樹脂のキシレン溶液（固形分７０質量％）を得た。
【００５１】
＜ロジン変性フェノール樹脂の製造例＞
攪拌機と、水分離器付き還流冷却器と、温度計とを備えた反応容器に、ガムロジン１５００部を加えたのち、反応容器内の温度を１５０℃まで昇温させた。前記温度を維持しながら、上記フェノール樹脂のキシレン溶液１１３０部を１時間かけて滴下し、同温度下で２時間反応させた。その後更に、ペンタエリスリトール１６０部と、酸化カルシウム触媒１．５部とを加え、キシレンを除去しながら、反応容器内の温度を２５０℃まで昇温させたのち、前記温度を維持するようにして、重合反応を行った。そして前記重合反応開始から１２間後に、反応容器内の混合物を取り出すことで、重量平均分子量８６，０００のロジン変性フェノール樹脂１を得た。なお上記の重量平均分子量は、ゲルパーミエーションクロマトグラフィー（ＧＰＣ）により測定したポリスチレン換算量である。
【００５２】
＜ロジン変性フェノール樹脂ワニス１〜１２の製造例＞
攪拌機と、水分離器付き還流冷却器と、温度計とを備えた４口フラスコに、上記ロジンフェノール樹脂１を５０部、大豆油を１０部、石油系溶剤としてＪＸＴＧエネルギー（株）社製ＡＦソルベント７号を４０部、それぞれ加え、１９０℃下で１時間加熱攪拌することで、ロジン変性フェノール樹脂ワニス１を得た。
【００５３】
また、上記大豆油を、ひまし油、米油、再生大豆油、菜種油、桐油にそれぞれ変える以外はロジン変性フェノール樹脂ワニス１の製造例と同様にして、ロジン変性フェノール樹脂ワニス２〜６を得た。
【００５４】
また、上記ＡＦソルベント７号を、ＪＸＴＧエネルギー（株）社製ＡＦソルベント４号、５号、６号、ＩＳＵケミカル製Ｐａｒａｓｏｌ１４７にそれぞれ変える以外は、ロジン変性フェノール樹脂ワニス１の製造例と同様にして、ロジン変性フェノール樹脂ワニス７〜１０を得た。
【００５５】
また、大豆油をＡＦソルベント６号に変える以外は、ロジン変性フェノール樹脂ワニス９の製造例と同様にして、ロジン変性フェノール樹脂ワニス１１を得た。また、ＡＦソルベント７号を大豆油に変える以外は、ロジン変性フェノール樹脂ワニス１の製造例と同様にして、ロジン変性フェノール樹脂ワニス１２を得た。
【００５６】
上記で製造したロジン変性フェノール樹脂ワニス１〜１２の構成の詳細は、下記表１に記載した通りである。
【００５７】
【表１】
2019119749.tif 000002
【００５８】
＜ギルソナイト樹脂ワニス１〜２７の製造例＞
攪拌機と、水分離器付き還流冷却器と、温度計とを備えた４つ口フラスコに、アメリカンギルソナイト社製ギルソナイトセレクト３２５を４０部、イソトリデカノールを６部、ＡＦソルベント７号を４４部、大豆油を１０部、それぞれ加え、１９０℃に昇温させ、同温で1時間攪拌し、ギルソナイト樹脂ワニス１を得た。
【００５９】
また、ギルソナイト樹脂、アルコール（Ａ）、植物油、石油系溶剤の種類、配合を、下記表２のように変える以外は、上記ギルソナイト樹脂ワニス１と同様の作成方法により、ギルソナイト樹脂ワニス２〜２７を得た。
【００６０】
【表２】
2019119749.tif 000003
【００６１】
なお表２で使用した材料のうち、表１で使用していない材料の詳細は、以下に示すとおりである。
・ギルソナイトセレクト３２５  ：  アメリカンギルソナイト社製ギルソナイト樹脂、    軟化点１４５℃
・ギルソナイトセレクト３４７  ：  アメリカンギルソナイト社製ギルソナイト樹脂、    軟化点１６５℃
・ＥＲ１２５  ：  アメリカンギルソナイト社製ギルソナイト樹脂、軟化点１２５℃
・ＩｒａｎＧｉｌｓｏｎｉｔｅ  ：  ギルソナイト樹脂、軟化点２２０℃
・イソトリデカノール  ：  炭素数１３の１価脂肪族アルコール（イソ体）
・ノルマルオクタノール  ：  炭素数８の１価脂肪族アルコール（ノルマル体）
・ノルマルデカノール  ：  炭素数１０の１価脂肪族アルコール（ノルマル体）
・ノルマルオクタデカノール  ：  炭素数１８の１価脂肪族アルコール（ノルマル体）    
・ノルマルトリデカノール  ：  炭素数１３の１価脂肪族アルコール（ノルマル体）
・１，１０−デカンジオール  ：  炭素数１０の２価脂肪族アルコール（ノルマル体）    
・ＡＦソルベント４号  ：  ＪＸＴＧエネルギー（株）社製、ナフテン分及びパラフィ    ン分を構成成分として含有するアロマフリー溶剤、初留点２４２℃、終点２５２℃
・ＡＦソルベント５号  ：  ＪＸＴＧエネルギー（株）社製、ナフテン分及びパラフィ    ン分を構成成分として含有するアロマフリー溶剤、初留点２８４℃、終点３００℃
・ＡＦソルベント６号  ：  ＪＸＴＧエネルギー（株）社製、ナフテン分及びパラフィ    ン分を構成成分として含有するアロマフリー溶剤、初留点２９８℃、終点３１４℃
・ＡＦソルベント７号  ：  ＪＸＴＧエネルギー（株）社製、ナフテン分を構成成分と    して含有するアロマフリー溶剤、初留点２６０℃、終点２７８℃
・Ｐａｒａｓｏｌ１４７  ：  ＩＳＵケミカル社製、パラフィン分を構成成分として含    有するアロマフリー溶剤、初留点２４７℃、終点２７９℃
【００６２】
＜オフセット印刷インキ１〜４１の製造例＞
上記ロジン変性フェノール樹脂ワニス１を５５部、上記ギルソナイト樹脂ワニス１を５部、ＴＯＫＹＤ−ＴＹ−ＭＺ（東新油脂（株）社製アルキッド樹脂、酸価：１５ｍｇＫＯＨ／ｇ）を２部、ミツビシカーボン＃５２（三菱ケミカル（株）社製カーボンブラック）を２０部、それぞれ混合した後、３本ロール上に仕込み、６０℃に加温した前記３本ロールで２回練肉する事で、インキベースを得た。前記インキベースに、大豆油７部と、ＡＦソルベント７号１１部とを加え、ホモディスパーで１時間攪拌し、２０．０Ｐａ・ｓのオフセット印刷インキ１（実施例１）を得た。
【００６３】
また表３、表４に示した配合にてインキベースを製造し、その後、表３、表４に示した植物油、石油系溶剤と混合することで、オフセット印刷インキ２〜３５（実施例２〜３５）を得た。
【００６４】
【表３】
2019119749.tif 000004
【００６５】
【表３】
2019119749.tif 000005
【００６６】
【表３】
2019119749.tif 000006
【００６７】
また表４に示した配合にてインキベースを製造し、その後、表４に示した植物油、石油系溶剤、アルコール（Ａ）と混合することで、オフセット印刷インキ３６〜４１（比較例１〜６）を得た。
【００６８】
【表４】
2019119749.tif 000007
【００６９】
なお表３〜４で使用した材料のうち、表１〜２及び上記で使用していない材料の詳細は、以下に示すとおりである。
・ラマファーストブルーＷＰ／Ｌ１４３  ：  Ｒａｍｄｅｖ社製藍色顔料
・ショウキッドＡＲ−１０８−１００  ：  昭和ワニス社製アルキッド樹脂、酸価１２    ｍｇＫＯＨ／ｇ
・ハリフタール８１６  ：  ハリマ化成（株）社製アルキッド樹脂  酸価８ｍｇＫＯＨ    /ｇ
【００７０】
表３〜４に示したオフセット印刷インキ１〜４１について、以下に示す評価を行った。またその評価結果は、表３〜４に示した通りであった。
【００７１】
＜分散性の評価方法＞
ＪＩＳ  Ｋ  ５６００−２−５を参考にして、グラインドゲージ（溝の最大深さ２５μｍ）を用いた分散性の評価を行った。上記で作製したオフセット印刷インキ１〜４１を、それぞれ前記グラインドゲージ上に展開したのち、１０ｍｍ以上の連続した線が、１つの溝について３本以上並んで現れた箇所の目盛を読み取り、以下基準に基づいて分散性を評価した。下記評価のうち２以上を、実用上好ましいとした。
４  ：  ２．５μ未満
３  ：  ２．５μ以上５．０μ未満
２  ：  ５．０μ以上７．５μ未満
１  ：  ７．５μ以上
【００７２】
＜流動性の評価方法＞
温度２５℃、湿度５０％の雰囲気下において、インキ２．１ｍｌを半球状の容器に入れたのち、１５分間静置した。その後、６０度に傾けた傾斜板（真鍮製）の上に静置後のインキを垂らし、１０分間に流れ落ちた距離を測定することで、流動性を測定した。測定結果は以下基準に基づき４段階で評価し、２以上を実用上好ましいとした。なお下記の点数が高いインキほど、良好な流動性を有するのみならず、過度に流動することもないため、印刷時に汚れやローラー間の転移不良といった印刷トラブルを起こすことがない。
４  ：  ８０ｍｍ以上１５０ｍｍ未満
３  ：  ５０ｍｍ以上８０ｍｍ未満
２  ：  ２０ｍｍ以上５０ｍｍ未満、または１５０ｍｍ以上１８０ｍｍ未満
１  ：  ２０ｍｍ未満、または１８０ｍｍ以上
【００７３】
＜機上安定性の評価方法＞
東洋精機社製デジタルインコメーターにインキ１．３２ｍｌをセットし、４０℃、１２００ｒｐｍの条件において、タック値が最大になるまでの時間を測定することで、機上安定性を評価した。測定結果は以下基準に基づき４段階で評価し、２以上を実用上好ましいとした。なお最大値になるまでの時間が長いインキほど、インキ中からの溶剤離脱が抑制され、インキローラーやブランケット上でのインキの流動性や粘度の変化が少なく、機上安定性に優れているといえる。
４  ：  ２０分以上
３  ：  １５分以上２０分未満
２  ：  １０分以上１５分未満
１  ：  １０分未満
【００７４】
＜光沢・乾燥性・網点再現性・インキ余りの評価方法＞
ヒートセット型オフセット印刷機としてＬＩＴＨＯＰＩＡ  ＢＴ２−８００  ＮＥＯ（三菱重工（株）社製）を用い、以下の印刷条件にて印刷を実施した。得られた印刷物について、以下に記載した方法により、光沢、乾燥性、網点再現性を測定した。また印刷後に上記印刷機内のローラー上インキ余りを目視確認し、インキ余りの評価を行った。
【００７５】
・  用紙  ：  三菱製紙（株）製パールコートＮ（６５ｇ/ｍ2）
・  湿し水  ：  アクワユニティＷＫＫ（東洋インキ（株）社製）の２％水道水溶液      
・  印刷速度  ：  ６００ｒｐｍ
・  版  ：  画線面積率１００％の部分が３５％、画線面積率５０％の部分が３５％      、非画線部分が３０％からなるＣＴＰ版（富士フイルム（株）社製）
・  印刷部数  ：  ２万部
【００７６】
＜光沢の評価＞
上記印刷試験で得られた、２万部目の印刷物の、画線面積率１００％の部分について、村上色彩研究所社製光沢計ＧＭ２６Ｄを用いて受光角６０度の条件で光沢を測定した。測定結果は以下基準に基づき４段階で評価し、２以上を実用上好ましいとした。
４  ：  ６０以上
３  ：  ５０以上６０分未満
２  ：  ４０以上５０未満
１  ：  ４０未満
【００７７】
＜乾燥性の評価＞
上記印刷中に、乾燥温度を８５℃〜１３０℃まで変更しながら印刷物を採取し、指頭にてベタツキを確認した。そしてベタツキのない印刷物が得られた最低乾燥温度を確認することで、乾燥性を評価した。確認結果は以下基準に基づき５段階で評価し、２以上を実用上好ましいとした。なおヒートセット印刷においては、乾燥温度が低い程、用紙の収縮や火皺、ブリスタ等が抑制しやすく紙面品質が向上するため、好ましいといえる。
５  ：  ９０℃未満
４  ：  ９０℃以上１００℃未満
３  ：  １００℃以上１１０℃未満
２  ：  １１０℃以上１２０℃未満
１  ：  １２０℃以上
【００７８】
＜網点再現性の評価＞
上記印刷試験で得られた、２万部目の印刷物の、網点面積５０％の部分について、１０か所でドットゲインを測定し、平均値を算出した。算出結果は以下基準に基づき４段階で評価し、２以上を実用上好ましいとした。
４  ：  ５％以内
３  ：  ５％〜１０％
２  ：  １０％〜１５％
１  ：  １５％〜２０％
【００７９】
＜インキ余りの評価＞
上記印刷試験後のローラー上のインキ余りを目視にて確認し、インキ余りの評価を行った。なお、実施例２の評価結果を「３」、及び、実施例１５の評価結果を「２」としたときの相対評価とし、２以上を実用上好ましいとした。すなわち、下記の評価基準において、数値が大きいほど、インキ余りが少ない結果であったことを表す。
４  ：  インキ２（実施例２）のインキ余りよりも少なかった
３  ：  インキ２（実施例２）のインキ余りと同程度であった
２  ：  インキ１５（実施例１５）のインキ余りと同程度であった
１  ：  インキ１５（実施例１５）のインキ余りよりも多かった
【００８０】
インキ１〜３５（実施例１〜３５）は、顔料と、軟化点１２５℃〜１８５℃のギルソナイト樹脂と、アルキッド樹脂と、アルコール（Ａ）と、ヨウ素価が８０〜１５０である植物油（Ｂ）とを含有する、オフセット印刷インキの例であり、分散性、印刷適性や印刷時のトラブルに関わる、流動性、乾燥性、機上安定性、インキあまり、紙面品質に関わる光沢、網点再現性のいずれの評価においても、実用上好ましいレベルであった。特に、インキ１（実施例１）及びインキ１８（実施例１８）は網点再現性が３である以外、いずれの評価も４レベルであり、極めて良好な品質を有していた。
【００８１】
一方インキ３６（比較例１）はギルソナイト樹脂を含まない系であり、流動性が劣る結果であった。また、ギルソナイト樹脂の軟化点が高いインキ４０（比較例５）についても同様の結果となった。一方、インキ３７〜３９（比較例２〜４）は、アルコール、アルキッド、植物油を含まない系であり、顔料の濡れが悪くなったためと考えられる、分散性、光沢性の悪化が見られた。またインキ４１（比較例６）はヨウ素価が非常に高い植物油の系であり、乾燥性が劣る結果であった。
【００８２】
以上のように、顔料と、軟化点１２５℃〜１８５℃のギルソナイト樹脂と、アルキッド樹脂と、アルコール（Ａ）と、ヨウ素価が８０〜１５０である植物油（Ｂ）とを含有するインキによって、本発明の課題を全て解決できる事が確認できた。